(57)【要約】  【課題】液浸リソグラフィに用いる液体とレジスト膜との間に設けられ、該レジスト膜を保護するバリア膜の除去を容易にして、良好な形状を有する微細パターンを得られるようにする。  【解決手段】基板１０１の上にレジスト膜１０２を形成し、続いて、形成したレジスト膜１０１の上に、ポリマーとシクロアルカン誘導体のうち少なくとも３個の環内原子にそれぞれ１個のヒドロキシ基が結合したポリオールとを含むバリア膜１０３を形成する。その後、形成したバリア膜１０３の上に液体１０４を配した状態で、バリア膜１０３を介してレジスト膜１０２に露光光１０５を選択的に照射してパターン露光を行なう。続いて、パターン露光されたレジスト膜１０２に対して現像を行なって、バリア膜１０３を除去すると共にレジスト膜１０２から微細なレジストパターン１０２ａを形成する。【選択図】      図１
2006349865.tif 000002
【特許請求の範囲】
【請求項１】
化学増幅型レジストよりなるレジスト膜の上に液体を配して前記レジスト膜を露光する際に、前記レジスト膜と前記液体との間にバリア膜を形成するためのバリア膜形成用材料であって、
ポリマーと、
シクロアルカン誘導体のうち、少なくとも３個の環内原子にそれぞれ１個のヒドロキシ基が結合したポリオールとを含むことを特徴とするバリア膜形成用材料。
【請求項２】
前記ポリオールは、シクロヘキサントリオール、シクロヘキサンテトラオール、シクロヘキサンヘキサオール、シクロペンタントリオール、シクロペンタンペンタオール又はシクロブタンテトラオールであることを特徴とする請求項１に記載のバリア膜形成用材料。
【請求項３】
前記ポリマーは、ポリビニールヘキサフルオロイソプロピルアルコール、ポリ（5-ヒドロキシメチルノルボルネン）、ポリ（5-ヒドロキシエチルノルボルネン）又はポリビニールアルコールであることを特徴とする請求項１に記載のバリア膜形成用材料。
【請求項４】
基板の上にレジスト膜を形成する工程と、
前記レジスト膜の上に、ポリマーとシクロアルカン誘導体のうち少なくとも３個の環内原子にそれぞれ１個のヒドロキシ基が結合したポリオールとを含むバリア膜を形成する工程と、
前記バリア膜の上に液体を配した状態で、前記バリア膜を介して前記レジスト膜に露光光を選択的に照射することによりパターン露光を行なう工程と、
パターン露光が行なわれた前記レジスト膜に対して現像を行なって、前記バリア膜を除去すると共に前記レジスト膜からレジストパターンを形成する工程とを備えていることを特徴とするパターン形成方法。
【請求項５】
基板の上にレジスト膜を形成する工程と、
前記レジスト膜の上に、ポリマーとシクロアルカン誘導体のうち少なくとも３個の環内原子にそれぞれ１個のヒドロキシ基が結合したポリオールとを含むバリア膜を形成する工程と、
前記バリア膜の上に液体を配した状態で、前記バリア膜を介して前記レジスト膜に露光光を選択的に照射することによりパターン露光を行なう工程と、
前記バリア膜を除去する工程と、
前記バリア膜を除去した後、パターン露光が行なわれた前記レジスト膜に対して現像を行なうことにより、前記レジスト膜からレジストパターンを形成する工程とを備えていることを特徴とするパターン形成方法。
【請求項６】
前記ポリオールは、シクロヘキサントリオール、シクロヘキサンテトラオール、シクロヘキサンヘキサオール、シクロペンタントリオール、シクロペンタンペンタオール又はシクロブタンテトラオールであることを特徴とする請求項４又は５に記載のパターン形成方法。
【請求項７】
前記ポリマーは、ポリビニールヘキサフルオロイソプロピルアルコール、ポリ（5-ヒドロキシメチルノルボルネン）、ポリ（5-ヒドロキシエチルノルボルネン）又はポリビニールアルコールであることを特徴とする請求項４又は５に記載のパターン形成方法。
【請求項８】
前記バリア膜を形成する工程と、前記パターン露光を行なう工程との間に、成膜された前記バリア膜に対して加熱処理を行なう工程をさらに備えていることを特徴とする請求項４又は５に記載のパターン形成方法。
【請求項９】
前記液体は水であることを特徴とする請求項４又は５に記載のパターン形成方法。
【請求項１０】
前記液体は酸性溶液であることを特徴とする請求項４又は５に記載のパターン形成方法。
【請求項１１】
前記酸性溶液は、硫酸セシウム水溶液又はリン酸水溶液であることを特徴とする請求項１０に記載のパターン形成方法。
【請求項１２】
前記露光光は、ＫｒＦエキシマレーザ光、Ｘｅ2 レーザ光、ＡｒＦエキシマレーザ光、Ｆ2 レーザ光、ＫｒＡｒレーザ光又はＡｒ2 レーザ光であることを特徴とする請求項４又は５に記載のパターン形成方法。
【発明の詳細な説明】
【技術分野】
【０００１】
本発明は、半導体装置の製造プロセス等において用いられる、液浸リソグラフィ用のレジスト膜の上に形成されるバリア膜形成用材料及びそれを用いたパターン形成方法に関する。
【背景技術】
【０００２】
半導体集積回路の大集積化及び半導体素子のダウンサイジングに伴って、リソグラフィ技術の開発の加速が望まれている。現在のところ、露光光としては、水銀ランプ、ＫｒＦエキシマレーザ又はＡｒＦエキシマレーザ等を用いる光リソグラフィによりパターン形成が行なわれている。これと共に、より短波長の１５７ｎｍの波長を持つＦ2 レーザの使用も検討されているが、露光装置及びレジスト材料における課題が未だ多く残されているため、より短波長の露光光を用いる光リソグラフィの実用化の時期は未だ先になっている。
【０００３】
このような状況から、最近従来の露光光を用いてパターンの一層の微細化を進めるべく、液浸リソグラフィ（immersion lithography）法が提案されている（例えば、非特許文献１を参照。）。
【０００４】
この液浸リソグラフィ法によると、露光装置内における投影レンズとウエハ上のレジスト膜との間の領域が屈折率がｎ（ｎ＞１）である液体で満たされることになるため、露光装置のＮＡ（開口数）の値がｎ・ＮＡとなるので、レジスト膜の解像性が向上する。
【０００５】
また、近年、液浸リソグラフィ法において、屈折率をさらに高めるべく、液浸露光用の液体に酸性溶液を用いる提案もなされている（例えば、非特許文献２を参照。）。
【０００６】
以下、従来の液浸リソグラフィを用いたパターン形成方法について図５（ａ）〜図５（ｄ）、図６（ａ）及び図６（ｂ）を参照しながら説明する。
【０００７】
まず、以下の組成を有するポジ型の化学増幅型レジスト材料を準備する。
【０００８】
ポリ（（ノルボルネン−5−メチレン-t-ブチルカルボキシレート）(50mol%)−（無水マレイン酸）(50mol%)）（ベースポリマー）…………………………………………………２ｇ
トリフェニルスルフォニウムトリフルオロメタンスルフォン酸（酸発生剤）
……………………………………………………………………………………………０．０４ｇ
トリエタノールアミン（クエンチャー）………………………………………０．００２ｇ
プロピレングリコールモノメチルエーテルアセテート（溶媒）……………………２０ｇ
次に、図５（ａ）に示すように、基板１の上に前記の化学増幅型レジスト材料を塗布して、０．３５μｍの厚さを持つレジスト膜２を形成する。
【０００９】
次に、図５（ｂ）に示すように、例えばスピン塗布法により、レジスト膜２の上に以下の組成を有するバリア膜形成用材料から、厚さが０．０３μｍのバリア膜３を成膜する。
【００１０】
ポリビニールヘキサフルオロイソプロピルアルコール（ベースポリマー）…………１ｇ
ｎ−ブチルアルコール（溶媒）…………………………………………………………２０ｇ
次に、図５（ｃ）に示すように、成膜されたバリア膜３をホットプレートにより１２０℃の温度下で９０秒間加熱する。
【００１１】
次に、図５（ｄ）に示すように、バリア膜３の上に、水よりなる液浸露光用の液体４を配して、ＮＡが０．６８であるＡｒＦエキシマレーザよりなりマスク６を透過した露光光５を液体４及びバリア膜３を介してレジスト膜２に照射して、パターン露光を行なう。
【００１２】
次に、図６（ａ）に示すように、パターン露光が行なわれたレジスト膜２に対して、ホットプレートにより１０５℃の温度下で６０秒間加熱した後、濃度が２．３８ｗｔ％のテトラメチルアンモニウムハイドロキサイド現像液により現像を行なうと、図６（ｂ）に示すように、レジスト膜２の未露光部よりなり０．０９μｍのライン幅を有するレジストパターン２ａを得られる。
【非特許文献１】M. Switkes and M. Rothschild, "Immersion lithography at 157 nm", J. Vac. Sci. Technol., Vol.B19, p.2353 (2001)
【非特許文献２】B. W. Smith, A. Bourov, Y. Fan, L. Zavyalova, N. Lafferty, F. Cropanese, “Approaching the numerical aperture of water - Immersion lithography at 193nm”, Proc. SPIE, Vol.5377, p.273 (2004)
【発明の開示】
【発明が解決しようとする課題】
【００１３】
ところが、図６（ｂ）に示すように、前記従来のパターン形成方法により得られるレジストパターン２ａのパターン形状は不良であった。また、レジスト膜２の残渣２ｂもみられた。
【００１４】
本願発明者らは、液浸リソグラフィにより得られるレジストパターン２ａの形状が不良となり、また残渣２ｂができる原因を種々検討した結果、バリア膜３を現像時に除去する際に、該バリア膜３の溶解性が不十分であるとの結論に達している。
【００１５】
このように、形状不良及び残渣が生じたレジストパターンを用いて被処理膜に対してエッチングを行なうと、被処理膜から得られるパターンの形状も不良になってしまうため、半導体装置の製造プロセスにおける生産性及び歩留まりが低下してしまうという問題が発生する。
【００１６】
前記従来の問題に鑑み、本発明は、液浸リソグラフィに用いる液体とレジスト膜との間に設けられ、該レジスト膜を液体から保護するバリア膜の除去を容易にして、良好な形状を有する微細パターンを得られるようにすることを目的とする。
【課題を解決するための手段】
【００１７】
本願発明者らは、シクロアルカン誘導体のうち、少なくとも３個の環内原子にそれぞれ１個のヒドロキシ基が結合したポリオールをバリア膜形成用材料に添加すると、このバリア膜形成用材料により形成された液浸リソグラフィ用のレジストのバリア膜は、該バリア膜を除去する際に、３個又はそれ以上のヒドロキシ基（水酸基）の働きによりアルカリ水溶液に対して溶解し易くなる、すなわちバリア膜の溶解除去性が向上するという知見を得ている。これにより、アルカリ水溶液に溶解しにくいバリア膜形成用のポリマー、例えば、ポリビニールヘキサフルオロイソプロピルアルコール、ポリ（5-ヒドロキシメチルノルボルネン）、ポリ（5-ヒドロキシエチルノルボルネン）又はポリビニルアリコール等をバリア膜形成用材料として使用することが可能となる。
【００１８】
より詳細には、１つの環状分子内に少なくとも３個の水酸基が存在することにより、アルカリ水溶液に対する溶解の核が立体的な形状となるため、アルカリ水溶液に対するバリア膜の溶解性が向上する。例えば、バリア膜中に存在する水酸基の量が同等であっても、また、非環状化合物内に３個又はそれ以上の水酸基が存在する場合であっても、本発明のように、溶解の核を形成する化合物による溶解性を向上させるという効果は得られない。また、１つの分子内に２個の水酸基を有する化合物の場合は、溶解の核を形成しにくいため、バリア膜の溶解性を向上させる効果を十分に得ることはできない。さらに、本発明に係るシクロアルカン誘導体は環状であることから、ＡｒＦレーザ光等の露光光に対して非常に透明性が高く、従って、パターン形状に影響を及ぼさないという効果をも有している。
【００１９】
なお、本発明に係る、シクロアルカン誘導体のうち少なくとも３個のヒドロキシ基が結合したポリオールには、カルボキシル基、カルボニル基又はアミノ基等が置換していてもよい。
【００２０】
また、本発明に係るバリア膜形成用材料において、バリア膜を構成するポリマーに対するポリオールの添加量は、０．１ｗｔ％以上且つ３０ｗｔ％以下が好ましく、さらには、1ｗｔ％以上且つ２０ｗｔ％以下が好ましい場合がある。但し、本発明はこの数値範囲に限定されない。
【００２１】
本発明は、前記の知見に基づいてなされ、レジスト膜の上に形成するバリア膜の形成材料に、シクロアルカン誘導体のうち、少なくとも３個のヒドロキシ基が結合したポリオールを添加することにより、バリア膜の溶解性を向上するものであって、具体的には以下の構成によって実現される。
【００２２】
本発明に係るバリア膜形成用材料は、化学増幅型レジストよりなるレジスト膜の上に液体を配してレジスト膜を露光する際に、レジスト膜と液体との間にバリア膜を形成するためのバリア膜形成用材料を対象とし、ポリマーとシクロアルカン誘導体のうち少なくとも３個の環内原子にそれぞれ１個のヒドロキシ基が結合したポリオールとを含むことを特徴とする。
【００２３】
本発明のバリア膜形成用材料によると、ポリマーとシクロアルカン誘導体のうち少なくとも３個の環内原子にそれぞれ１個のヒドロキシ基が結合したポリオールとを含むため、レジスト膜の上に該バリア膜形成用材料によって形成された液浸露光用のバリア膜は、１分子当たり少なくとも３個含まれるヒドロキシ基の働きによって、アルカリ水溶液に対して溶解し易くなる。すなわち、レジスト膜の上に形成されるバリア膜の溶解性が向上するので、バリア膜の下に形成されるレジストパターンには、レジストの残渣もなく良好な形状を得ることができる。
【００２４】
本発明のバリア膜形成用材料において、ポリオールには、シクロヘキサントリオール、シクロヘキサンテトラオール、シクロヘキサンヘキサオール、シクロペンタントリオール、シクロペンタンペンタオール又はシクロブタンテトラオールを用いることができる。
【００２５】
本発明のバリア膜形成用材料において、ポリマーには、ポリビニールヘキサフルオロイソプロピルアルコール、ポリ（5-ヒドロキシメチルノルボルネン）、ポリ（5-ヒドロキシエチルノルボルネン）又はポリビニールアルコール等のポリマーを用いることができる。
【００２６】
本発明に係る第１のパターン形成方法は、基板の上にレジスト膜を形成する工程と、レジスト膜の上に、ポリマーとシクロアルカン誘導体のうち少なくとも３個の環内原子にそれぞれ１個のヒドロキシ基が結合したポリオールとを含むバリア膜を形成する工程と、バリア膜の上に液体を配した状態で、バリア膜を介してレジスト膜に露光光を選択的に照射することによりパターン露光を行なう工程と、パターン露光が行なわれたレジスト膜に対して現像を行なって、バリア膜を除去すると共にレジスト膜からレジストパターンを形成する工程とを備えていることを特徴とする。
【００２７】
第１のパターン形成方法によると、レジスト膜の上に、ポリマーとシクロアルカン誘導体のうち少なくとも３個の環内原子にそれぞれ１個のヒドロキシ基が結合したポリオールとを含むバリア膜を形成するため、現像時にレジスト膜の上に形成されたバリア膜の溶解性が向上するので、良好な形状を有するレジストパターンを得ることができる。
【００２８】
本発明に係る第２のパターン形成方法は、基板の上にレジスト膜を形成する工程と、レジスト膜の上に、ポリマーとシクロアルカン誘導体のうち少なくとも３個の環内原子にそれぞれ１個のヒドロキシ基が結合したポリオールとを含むバリア膜を形成する工程と、バリア膜の上に液体を配した状態で、バリア膜を介してレジスト膜に露光光を選択的に照射することによりパターン露光を行なう工程と、バリア膜を除去する工程と、バリア膜を除去した後、パターン露光が行なわれたレジスト膜に対して現像を行なうことにより、レジスト膜からレジストパターンを形成する工程とを備えていることを特徴とする。
【００２９】
第２のパターン形成方法によると、レジスト膜の上に、ポリマーとシクロアルカン誘導体のうち少なくとも３個の環内原子にそれぞれ１個のヒドロキシ基が結合したポリオールとを含むバリア膜を形成するため、現像工程の前にレジスト膜の上に形成されたバリア膜の溶解性が向上するので、良好な形状を有するレジストパターンを得ることができる。
【００３０】
このように、本発明に係るバリア膜は、現像時に除去しても又は現像前に除去しても良く、いずれにおいてもそれぞれに利点がある。まず、第１のパターン形成方法のように、バリア膜をレジスト膜の現像時に除去すると、レジスト膜の溶解特性をコントロールして向上させることができるという利点がある。言い換えれば、現像時にバリア膜をも同時に除去すると、レジスト膜の溶解特性をある程度は制御することが可能となる。また、第２のパターン形成方法のように、現像前にバリア膜を除去すると、その後の現像工程をスムーズに行なうことができる。
【００３１】
ここで、レジスト膜の溶解特性について図７を参照しながら説明する。一般に、溶解特性に優れるとされる場合は、露光量がある閾値（図７の閾値領域）を越えるとに、急激に溶解速度が向上するような場合である（図７の破線グラフＡ）。露光量に対する溶解速度が急激に変化すればする程、レジスト膜における露光部と未露光部との間で溶解性の差を出しやすくなるため、良好なパターン形成を行ないやすくなる。従って、現像時にバリア膜を除去する場合は、バリア膜を除去する必要がある分だけ、溶解速度が全体に低下するので、図７に示す円Ｃで囲んだ領域の溶解速度をより平坦なグラフにすることができる。その結果、実際のレジスト膜の溶解特性がグラフＢで示すような場合において、露光量が少ない場合の溶解速度を、その少ない露光量にある程度のばらつきがあったとしても、遅い溶解速度で比較的に均等な状態となるように調整することができる。すなわち、レジスト膜の露光部と未露光部との間で溶解性の差が出やすくなるため、良好なパターン形状を得やすくなる。
【００３２】
第２のパターン形成方法において、バリア膜を除去する水溶液には、該バリア膜を溶解する水素イオン指数（ｐＨ）を持つ水溶液を用いればよい。例えば、現像液又は希釈現像液等を用いることができる。希釈現像液の希釈の程度は、通常の現像液である濃度２．３８％のテトラメチルアンモニウムハイドロキサイド水溶液よりも濃度が低ければ良く、例えば０．００１％以上で且つ２％以下であることが好ましい。但し、本発明はこの濃度範囲に限定されない。
【００３３】
第１〜第４のパターン形成方法は、バリア膜を形成する工程と、パターン露光を行なう工程との間に、成膜されたバリア膜に対して加熱処理を行なう工程をさらに備えていることが好ましい。このようにすると、バリア膜の緻密性が増すため、露光時にその上に配される液体に対してより難溶性が増す。なお、バリア膜の緻密性を過度に増大させることは、該バリア膜を溶解して除去することが困難となるため、適当な温度範囲で加熱する必要がある。例えば、１００℃以上且つ１５０℃以下が好ましい。但し、本発明はこの温度範囲に限られない。
【００３４】
本発明の第１又は第２のパターン形成方法において、液体には水を用いることができる。
【００３５】
本発明の第１又は第２のパターン形成方法において、液体には酸性溶液を用いることができる。
【００３６】
この場合に、酸性溶液には、硫酸セシウム（Ｃｓ2ＳＯ4）水溶液又はリン酸（Ｈ3ＰＯ4）水溶液を用いることができる。
【００３７】
本発明の第１又は第２のパターン形成方法において、露光光には、ＫｒＦエキシマレーザ光、Ｘｅ2 レーザ光、ＡｒＦエキシマレーザ光、Ｆ2 レーザ光、ＫｒＡｒレーザ光又はＡｒ2 レーザ光を用いることができる。
【発明の効果】
【００３８】
本発明に係るバリア膜形成用材料及びそれを用いたパターン形成方法によると、本発明のバリア膜形成材料により形成された液浸露光用のバリア膜は、現像前又は現像時における溶解除去性が向上するため、良好な形状を有する微細なレジストパターンを得ることができる。
【発明を実施するための最良の形態】
【００３９】
（第１の実施形態）
本発明の第１の実施形態に係るパターン形成方法について図１（ａ）〜図１（ｄ）、図２（ａ）及び図２（ｂ）を参照しながら説明する。
【００４０】
まず、以下の組成を有するポジ型の化学増幅型レジスト材料を準備する。
【００４１】
ポリ（（ノルボルネン−5−メチレン-t-ブチルカルボキシレート）(50mol%)−（無水マレイン酸）(50mol%)）（ベースポリマー）…………………………………………………２ｇ
トリフェニルスルフォニウムトリフルオロメタンスルフォン酸（酸発生剤）…………………………………………………………………………………………………………０．０４ｇ
トリエタノールアミン（クエンチャー）………………………………………０．００２ｇ
プロピレングリコールモノメチルエーテルアセテート（溶媒）……………………２０ｇ
次に、図１（ａ）に示すように、基板１０１の上に前記の化学増幅型レジスト材料を塗布して、０．３５μｍの厚さを持つレジスト膜１０２を形成する。
【００４２】
次に、図１（ｂ）に示すように、例えばスピン塗布法により、レジスト膜１０２の上に以下の組成を有するバリア膜形成用材料から、厚さが０．０３μｍのバリア膜１０３を成膜する。
【００４３】
ポリビニールヘキサフルオロイソプロピルアルコール（ベースポリマー）…………1ｇ
シクロヘキサントリオール（添加剤）……………………………………………０．１５ｇ
ｎ−ブチルアルコール（溶媒）…………………………………………………………２０ｇ
次に、図１（ｃ）に示すように、成膜されたバリア膜１０３をホットプレートにより１２０℃の温度下で９０秒間加熱して、バリア膜１０３の緻密性を向上させる。
【００４４】
次に、図１（ｄ）に示すように、加熱処理されたバリア膜１０３と、投影レンズ１０６との間に、例えばパドル（液盛り）法により水よりなる液浸露光用の液体１０４を配して、ＮＡが０．６８であるＡｒＦエキシマレーザ光であって、マスク（図示せず）を透過した露光光１０５を、液体１０４及びバリア膜１０３を介してレジスト膜１０２に照射してパターン露光を行なう。
【００４５】
次に、図２（ａ）に示すように、パターン露光が行なわれたレジスト膜１０２に対して、ホットプレートにより１０５℃の温度下で６０秒間加熱する（露光後ベーク）。
【００４６】
次に、濃度が２．３８ｗｔ％のテトラメチルアンモニウムハイドロキサイド現像液によりバリア膜１０３を除去すると共に、さらにベークされたレジスト膜１０２に対して現像を行なうと、図２（ｂ）に示すように、レジスト膜１０２の未露光部よりなり、０．０９μｍのライン幅で良好な形状を有するレジストパターン１０２ａを得ることができる。
【００４７】
このように、第１の実施形態によると、図１（ｂ）に示すバリア膜形成工程において、レジスト膜１０２の上に形成されたバリア膜１０３の構成材料に、シクロアルカン誘導体のうち少なくとも３個の環内原子にそれぞれ１個のヒドロキシ基が結合したポリオールであるシクロヘキサントリオールをアルカリ水溶液に対する溶解性を向上する添加剤として用いている。このため、図２（ｂ）に示す現像工程において、バリア膜１０３がアルカリ性現像液に容易に除去されるので、レジストパターン１０２ａは残渣の発生もなく形状が良好となる。
【００４８】
（第２の実施形態）
以下、本発明の第２の実施形態に係るパターン形成方法について図３（ａ）〜図３（ｄ）及び図４（ａ）〜図４（ｃ）を参照しながら説明する。
【００４９】
まず、以下の組成を有するポジ型の化学増幅型レジスト材料を準備する。
【００５０】
ポリ（（ノルボルネン−5−メチレン-t-ブチルカルボキシレート）(50mol%)−（無水マレイン酸）(50mol%)）（ベースポリマー）…………………………………………………２ｇ
トリフェニルスルフォニウムトリフルオロメタンスルフォン酸（酸発生剤）…………………………………………………………………………………………………………０．０４ｇ
トリエタノールアミン（クエンチャー）………………………………………０．００２ｇ
プロピレングリコールモノメチルエーテルアセテート（溶媒）……………………２０ｇ
次に、図３（ａ）に示すように、基板２０１の上に前記の化学増幅型レジスト材料を塗布して、０．３５μｍの厚さを持つレジスト膜２０２を形成する。
【００５１】
次に、図３（ｂ）に示すように、例えばスピン塗布法により、レジスト膜２０２の上に以下の組成を有するバリア膜形成用材料から、厚さが０．０７μｍのバリア膜２０３を成膜する。
【００５２】
ポリビニールヘキサフルオロイソプロピルアルコール（ベースポリマー）…………１ｇ
シクロヘキサンヘキサオール（添加剤）…………………………………………０．０８ｇ
ｎ−ブチルアルコール（溶媒）…………………………………………………………２０ｇ
次に、図３（ｃ）に示すように、成膜されたバリア膜２０３をホットプレートにより１１０℃の温度下で６０秒間加熱して、バリア膜２０３の緻密性を向上させる。
【００５３】
次に、図３（ｄ）に示すように、バリア膜２０３と投影レンズ２０６との間に、例えばパドル（液盛り）法により、濃度が５ｗｔ％の硫酸セシウム（Ｃｓ2ＳＯ4）を含む水溶液よりなる液体２０４を配して、ＮＡが０．６８であるＡｒＦエキシマレーザ光であって、マスク（図示せず）を透過した露光光２０５を、液体２０４及びバリア膜２０３を介してレジスト膜２０２に照射してパターン露光を行なう。
【００５４】
次に、図４（ａ）に示すように、パターン露光が行なわれたレジスト膜２０２に対して、ホットプレートにより１０５℃の温度下で６０秒間加熱する（露光後ベーク）。
【００５５】
次に、図４（ｂ）に示すように、例えば濃度が０．００５ｗｔ％のテトラメチルアンモニウムハイドロキサイド水溶液（アルカリ性希釈現像液）によりバリア膜２０３を除去した後、ベークされたレジスト膜２０２に対して、濃度が２．３８ｗｔ％のテトラメチルアンモニウムハイドロキサイド現像液により現像を行なうと、図４（ｃ）に示すように、レジスト膜２０２の未露光部よりなり、０．０９μｍのライン幅で良好な形状を有するレジストパターン２０２ａを得ることができる。
【００５６】
このように、第２の実施形態によると、図３（ｂ）に示すバリア膜形成工程において、レジスト膜２０２の上に形成されたバリア膜２０３の構成材料に、シクロアルカン誘導体のうち少なくとも３個の環内原子にそれぞれ１個のヒドロキシ基が結合したポリオールであるシクロヘキサンヘキサオールをアルカリ水溶液に対する溶解性を向上する添加剤として用いている。このため、図４（ｂ）に示すバリア膜除去工程において、バリア膜２０３がアルカリ性希釈現像液に容易に除去されるので、レジストパターン２０２ａは残渣の発生もなく形状が良好となる。
【００５７】
なお、第１及び第２の各実施形態において、バリア膜の膜厚は０．０３μｍ〜０．０７μｍとしたが、この数値範囲には限られず、その下限値はレジスト膜中の成分が液浸露光用の液体に溶出すること又は該液体がレジスト膜中に浸透することを防止できる程度の膜厚であり、また、その上限値は露光光の透過を妨げず且つ容易に除去できる程度の膜厚である。ところで、各実施形態においては、バリア膜の成膜後に各バリア膜に対して膜質を緻密にする加熱処理を行なったが、このバリア膜に対する加熱処理は必ずしも行なう必要はなく、成膜するバリア膜の組成又はバリア膜の膜厚等により適宜行なえばよい。
【００５８】
また、第１の実施形態においても、第２の実施形態と同様に、液浸露光用の液体に硫酸セシウムを添加して、該液体の屈折率を高めてもよい。なお、添加する化合物は硫酸セシウムに限られず、リン酸（Ｈ3ＰＯ4）を用いることができる。さらには、液浸露光用の液体に界面活性剤を添加してもよい。
【００５９】
また、第１又は第２の各実施形態において、バリア膜形成用材料に添加するポリオールは、シクロヘキサントリオール及びシクロヘキサンヘキサオールには限られず、これ以外にも、シクロヘキサンテトラオール、シクロペンタントリオール、シクロペンタンペンタオール又はシクロブタンテトラオール等を用いることができる。
【００６０】
また、各実施形態において、バリア膜形成用材料に主成分であるポリマーは、ポリビニールヘキサフルオロイソプロピルアルコールに限られず、ポリ（5-ヒドロキシメチルノルボルネン）、ポリ（5-ヒドロキシエチルノルボルネン）又はポリビニールアルコールを用いることができる。
【００６１】
また、各実施形態において、露光光にＡｒＦエキシマレーザ光を用いたが、これに限られず、露光光として、ＫｒＦエキシマレーザ光、Ｘｅ2 レーザ光、Ｆ2 レーザ光、ＫｒＡｒレーザ光又はＡｒ2 レーザ光を用いることができる。
【００６２】
また、各実施形態においては、バリア膜の上に液体を配する方法にパドル法を用いたが、これには限られず、例えば基板ごと液体に漬けるディップ法等を用いてもよい。
【００６３】
また、各実施形態においては、レジスト膜にポジ型の化学増幅型レジストを用いたが、ネガ型の化学増幅型レジストに対しても本発明は適用可能である。さらには、本発明は化学増幅型レジストに限られない。
【産業上の利用可能性】
【００６４】
本発明に係るバリア膜形成用材料又はそれを用いたパターン形成方法は、レジスト膜の上に形成されるバリア膜の溶解除去性が向上するため、良好な形状を有する微細パターンを得ることができ、半導体装置の製造プロセスにおいて用いられる微細なパターン形成等に有用である。
【図面の簡単な説明】
【００６５】
【図１】（ａ）〜（ｄ）は本発明の第１の実施形態に係るパターン形成方法の各工程を示す断面図である。
【図２】（ａ）及び（ｂ）は本発明の第１の実施形態に係るパターン形成方法の各工程を示す断面図である。
【図３】（ａ）〜（ｄ）は本発明の第２の実施形態に係るパターン形成方法の各工程を示す断面図である。
【図４】（ａ）〜（ｃ）は本発明の第２の実施形態に係るパターン形成方法の各工程を示す断面図である。
【図５】（ａ）〜（ｄ）は従来のパターン形成方法の各工程を示す断面図である。
【図６】（ａ）及び（ｂ）は従来のパターン形成方法の各工程を示す断面図である。
【図７】本発明のパターン形成方法を用いたレジストの溶解性の制御を説明するグラフである。
【符号の説明】
【００６６】
１０１    基板
１０２    レジスト膜
１０２ａ  レジストパターン
１０３    バリア膜
１０４    液体
１０５    露光光
１０６    投影レンズ
２０１    基板
２０２    レジスト膜
２０２ａ  レジストパターン
２０３    バリア膜
２０４    液体
２０５    露光光
２０６    投影レンズ
【図１】
2006349865.tif 000003
【図２】
2006349865.tif 000004
【図３】
2006349865.tif 000005
【図４】
2006349865.tif 000006
【図５】
2006349865.tif 000007
【図６】
2006349865.tif 000008
【図７】
2006349865.tif 000009